(57)【要約】      （修正有）【課題】耐候性および変色を防止すると共に、プレイ中の安心感を与え、心理的に落ち着かせ、適切なフィーリングを与えるゴルフボールを提供する。【解決手段】コアと外表面に多数のディンプルが形成されるツーピースのゴルフボールで、ボール表面をパール顔料を含有する塗料で塗装し、下記の条件（ｉ〜Ｖｉｉｉ）を満たすゴルフボール。（ｉ）コアとボールとの色差ΔＥ*が３０以上。（ｉｉ）コアの透明度が全透過率１０％以下、平行透過率１．０％以下。（ｉｉｉ）ＪＩＳＺ８７２９に基づくＬ*ａ*ｂ*表示法によって表したとき、コアの明度Ｌ*値が８２以上。（ｉＶ）ボールの明度Ｌ*値が５０以上。（Ｖ）ボールの明度Ｌ*値≦コアの明度Ｌ*値。（Ｖｉ）カバーの厚さが０．１〜２．１ｍｍ。（Ｖｉｉ）カバー透明度が、全透過率５０％以上、平行透過率１．０％以上。（Ｖｉｉｉ）カバーのＪＩＳＫ７１０５（１９８１年）に基づくヘーズ（Ｈ）が９８％以下。【選択図】図１
2012035037.tif 000002
【特許請求の範囲】
【請求項１】
コアと、外表面に多数のディンプルが形成されるカバーとを具備するツーピースのカラーゴルフボールであり、そのボール表面を、パール顔料を含有する塗料で塗装し、下記の条件を満たすこととするカラーゴルフボール。
（ｉ）コアとボールとの色差ΔＥ*が３０以上
（ｉｉ）コアの透明度が、全透過率１０％以下、平行透過率１．０％以下
（ｉｉｉ）ＪＩＳ  Ｚ８７２９に基づくＬ*ａ*ｂ*表示法によって表したとき、コアの明度Ｌ*値が８２以上
（ｉｖ）ボールの明度Ｌ*値が５０以上
（ｖ）ボールの明度Ｌ*値≦コアの明度Ｌ*値
（ｖｉ）カバーの厚さが０．１〜２．１ｍｍ
（ｖｉｉ）カバー透明度が、全透過率５０％以上、平行透過率１．０％以上
（ｖｉｉｉ）カバーのＪＩＳ  Ｋ７１０５（１９８１年）に基づくヘーズ（Ｈ）が９８％以下
【請求項２】
（ａ*2＋ｂ*2）1/2で表わされるコアの彩度Ｃが３０以下である請求項１記載のカラーゴルフボール。
【請求項３】
上記塗料において、基材樹脂１００質量部に対してパール顔料を０．１〜０．６質量部の範囲で配合する請求項１又は２記載のカラーゴルフボール。
【請求項４】
上記塗料において、基材樹脂１００質量部に対して蛍光増白剤を０．０５〜０．５質量部の範囲で配合する請求項１、２又は３記載のカラーゴルフボール。
【請求項５】
蛍光増白剤／パール顔料の配合割合が質量比で０．０８〜５．０である請求項４記載のカラーゴルフボール。
【請求項６】
カバーには、顔料又は染料が基材樹脂１００質量部に対して０．００１〜０．４質量部添加されてなる請求項１〜５のいずれか１項記載のカラーゴルフボール。
【請求項７】
カバーには、染料の拡散材として炭酸カルシウムが基材樹脂１００質量部に対して１．０質量部以上添加される請求項６記載のカラーゴルフボール。
【請求項８】
ディンプル数が３３０個以下であり、かつディンプルの縁に囲まれた平面の面縁で定義されるディンプル面積の合計が、ディンプルが存在しないと仮定したボール球面積に占める比率が８０％以上である請求項１〜７のいずれか１項記載のカラーゴルフボール。
【発明の詳細な説明】
【技術分野】
【０００１】
本発明は、蛍光色を有するカラーゴルフボールに関するものであり、更に詳述すると、上級ゴルフプレイヤーに受け入れられる“高級感ある色調”、性能”及び“優れた耐変色性”を有する蛍光カラーゴルフボールに関する。
【背景技術】
【０００２】
近年、ゴルフボールは、従来の白色から黄色、桃色、橙色のようなカラーボールが好まれ始めている。その理由として、ボールの視認性やボールの色合いから受ける心理的な印象などがある。
【０００３】
また、高性能ゴルフボールが存在する中、未だに多くのゴルファーがツーピースソリッドゴルフボールを求めている事実もある。その理由としては、ツーピースソリッドゴルフボールは、ゴムを大部分に使用していることにより比較的安価に提供できゴルフユーザーにとって手に入れ易いことが考えられる。更に、安価なツーピースソリッドゴルフボールとするにはカバーを薄くする手段もある。
【０００４】
しかしながら、安価なツーピースのカラーゴルフボールを提供する場合、今までは高級感や耐変色性に優れたゴルフボールを十分に提供することができなかった。また、カバーを薄くしたツーピースカラーボールの製造技術も未だ不十分であった。
【０００５】
従来より提案されたゴルフボールについては、下記の先行技術がある。
【０００６】
特開２００７−２１２０４号公報には、コア上に光輝性を含有した塗料を塗布して透明カバーを構成したゴルフボールが提案されており、金属的な質感とマーキングの立体感を求めたものであり、蛍光系のカラーボールを意図していない。
【０００７】
特開２００７−２１２０５号公報には、内層とボールとの色差ΔＥを３０以下のように小さく設定したゴルフボールが提案されている。しかしながら、このボールの外観はくすんでしまい、ボール外観のインパクトに欠けている。さらに、カバーにパール顔料を配合してパステル調を呈することを目的としているが、蛍光顔料や蛍光染料を使用して高級感ある鮮やかさを目的としたものではない。
【０００８】
米国特許出願第１１／８８２２１６号に記載されたゴルフボールでは、カバーの蛍光顔料の添加量が多く、透明度が足りず、色調が強すぎて高級感がなくなっている。さらに、蛍光顔料の添加量が多くなっており、耐変色性に劣るものである。
【０００９】
特開２００７−１４４０９７号公報及び米国特許出願第１１／２９９９４７号に記載されたゴルフボールについては、カバー透明度の具体的な構成がなく、高級感についても一切記載がない。
【００１０】
特開平１０−１５５９３７号公報及び特開２０００−２５４２５０号公報には、パステル調を呈するボールが記載されているが、きわめて濃い色のゴルフボールであり、視覚的に違和感があり、また、高級感がなく、耐変色性にも劣る。
【００１１】
特開２０００−２４１３９号公報には、濃度感の強い鮮やかな色調を有する視認性に優れたカラーボールが記載されている。しかしながら、カバーの蛍光顔料の添加量が多く、透明度が足りず、色調が強すぎてしまい、そのため高級感がなくなっている。
【００１２】
特開２００４−３３５９４号公報には、ブルー，ピンク，イエローで視認性向上のために、Ｌ*ａ*ｂ*表示で規定したゴルフボールが記載されているが、高級感、性能及び耐変色性のいずれの面において優れているものではなかった。
【００１３】
また、特開２００９−４５３４７号公報には、ボールの彩度を高くし、偏光材料を塗装することにより高級感を持たせているが、カバーの透明度や下地の色合いに対する具体的な構成がなく、その結果、十分に高級感を有するものではなかった。
【先行技術文献】
【特許文献】
【００１４】
【特許文献１】特開２００７−２１２０４号公報
【特許文献２】特開２００７−２１２０５号公報
【特許文献３】特開２００７−１４４０９７号公報
【特許文献４】特開平１０−１５５９３７号公報
【特許文献５】特開２０００−２５４２５０号公報
【特許文献６】特開２０００−２４１３９号公報
【特許文献７】特開２００４−３３５９４号公報
【特許文献８】特開２００９−４５３４７号公報
【発明の概要】
【発明が解決しようとする課題】
【００１５】
本発明は、上記事情に鑑みなされたもので、耐候性および変色を防止すると共に、ゴルファーにプレイ中の安心感を与え、心理的に落ち着かせ、適切なフィーリングを与えるツーピースのカラーゴルフボールを提供することを目的とする。
【課題を解決するための手段】
【００１６】
本発明者らは、上記目的を達成するため鋭意検討を行った結果、安価で高級感を有し、且つ耐変色性に優れた蛍光カラーボールとするために、カバーを薄く形成したツーピースソリッドゴルフボールの構造とし、更にカバー層への顔料又は染料の添加量を少量とし、下地であるコアの所定の色合いとカバーの所定の透明度（ＨＡＺＥ値）との相乗効果により、上記目的を達成し得ることを見出した。
【００１７】
さらに、上記構造を有するゴルフボールにおいて、ボール表面にパール塗料を塗装することにより高級感が向上し得ることも見出した。
【００１８】
従って、本発明は、下記のカラーゴルフボールを提供する。
［１］コアと、外表面に多数のディンプルが形成されるカバーとを具備するツーピースのカラーゴルフボールであり、そのボール表面を、パール顔料を含有する塗料で塗装し、下記の条件を満たすこととするカラーゴルフボール。
（ｉ）コアとボールとの色差ΔＥ*が３０以上
（ｉｉ）コアの透明度が、全透過率１０％以下、平行透過率１．０％以下
（ｉｉｉ）ＪＩＳ  Ｚ８７２９に基づくＬ*ａ*ｂ*表示法によって表したとき、コアの明度Ｌ*値が８２以上
（ｉｖ）ボールの明度Ｌ*値が５０以上
（ｖ）ボールの明度Ｌ*値≦コアの明度Ｌ*値
（ｖｉ）カバーの厚さが０．１〜２．１ｍｍ
（ｖｉｉ）カバー透明度が、全透過率５０％以上、平行透過率１．０％以上
（ｖｉｉｉ）カバーのＪＩＳ  Ｋ７１０５（１９８１年）に基づくヘーズ（Ｈ）が９８％以下
［２］（ａ*2＋ｂ*2）1/2で表わされるコアの彩度Ｃが３０以下である［１］記載のカラーゴルフボール。
［３］上記塗料において、基材樹脂１００質量部に対してパール顔料を０．１〜０．６質量部の範囲で配合する［１］又は［２］記載のカラーゴルフボール。
［４］上記塗料において、基材樹脂１００質量部に対して蛍光増白剤を０．０５〜０．５質量部の範囲で配合する［１］、［２］又は［３］記載のカラーゴルフボール。
［５］蛍光増白剤／パール顔料の配合割合が０．０８〜５．０である［４］記載のカラーゴルフボール。
［６］カバーには、顔料又は染料が基材樹脂１００質量部に対して０．００１〜０．４質量部添加されてなる［１］〜［５］のいずれか１項記載のカラーゴルフボール。
［７］カバーには、染料の拡散材として炭酸カルシウムが基材樹脂１００質量部に対して１．０質量部以上添加される［６］記載のカラーゴルフボール。
［８］ディンプル数が３３０個以下であり、かつディンプルの縁に囲まれた平面の面縁で定義されるディンプル面積の合計が、ディンプルが存在しないと仮定したボール球面積に占める比率が８０％以上である［１］〜［７］のいずれか１項記載のカラーゴルフボール。
【発明の効果】
【００１９】
本発明のツーピースのカラーゴルフボールは、蛍光ボールでありながら透明感を保ち、高級感があり、耐候性及び変色を防止し得るものである。また、本発明のカラーゴルフボールは、ゴルファーにプレイ中の安心感を与え、心理的に落ち着かせ、適切なフィーリングを与えることができる。また、本発明のゴルフボールはカバー厚が薄いツーピースゴルフボールであるので比較的安価に製造することができる。
【図面の簡単な説明】
【００２０】
【図１】本発明の一実施例を示したツーピースソリッドゴルフボールの概略断面図である。
【図２】実施例で使用したディンプル模様Ｎｏ．１を示したボールの平面図である。
【図３】実施例で使用したディンプル模様Ｎｏ．２を示したボールの平面図である。
【図４】実施例で使用したディンプル模様Ｎｏ．３を示したボールの平面図である。
【図５】実施例で使用したディンプル模様Ｎｏ．４を示したボールの平面図である。
【図６】実施例で使用したディンプル模様Ｎｏ．５を示したボールの平面図である。
【図７】実施例で使用したディンプル模様Ｎｏ．６を示したボールの平面図である。
【図８】実施例で使用したディンプル模様Ｎｏ．７を示したボールの平面図である。
【発明を実施するための形態】
【００２１】
以下、本発明につき更に詳しく説明する。
本発明は、コアと、外表面に多数のディンプルが形成されるカバーとを具備するボール構造を有する。例えば、図１のボール断面図に示したように、本発明のボール内部構造は、コア１と、多数のディンプルＤが形成されたカバー２とからなるツーピースゴルフボールＧである。本発明のゴルフボールは、低コストであり、多くのゴルファーが要求する必要最小限の性能を有する。そして、本発明の所望の作用効果は、上述したコアの色合いとカバーの透明度との相乗効果によって実現し得るものである。ここで、本発明では、後述する（ｉ）〜（ｖｉｉｉ）の要件を満たすことにより、本発明の所望の作用効果を総合的に実現することができる。
【００２２】
本発明のカラーゴルフボールは下記の条件を具備する。
（ｉ）コアとボールとの色差ΔＥ*が３０以上
（ｉｉ）コアの透明度が、全透過率１０％以下、平行透過率１．０％以下
（ｉｉｉ）ＪＩＳ  Ｚ８７２９に基づくＬ*ａ*ｂ*表示法によって表したとき、コアの明度Ｌ*値が８２以上
（ｉｖ）ボールの明度Ｌ*値が５０以上
（ｖ）ボールの明度Ｌ*値≦コアの明度Ｌ*値
（ｖｉ）カバーの厚さが０．１〜２．１ｍｍ
（ｖｉｉ）カバー透明度が、全透過率５０％以上、平行透過率１．０％以上
（ｖｉｉｉ）カバーのＪＩＳ  Ｋ７１０５（１９８１年）に基づくヘーズ（Ｈ）が９８％以下
【００２３】
（ｉ）の条件について
コアとボールとの色差ΔＥ*が３０以上である。即ち、コアとボールとの色差が大きくなり、かつ後述するようにカバーに透明度があることで透きとおった高級感のある色調を呈することができる。この場合、「ＪＩＳ  Ｚ８７２９」のＬ*ａ*ｂ*表色系に基づいて、Ｌ*値（明度）、ａ*とｂ*（色度座標）を求め、
ΔＥ*＝｛（ΔＬ*）2＋（Δａ*）2＋（Δｂ*）2｝1/2
を計算することができる。色差ΔＥ*はこの色空間の中での２色間の直線距離を表す。
【００２４】
（ｉｉ）の条件について
コアの透明度が、全透過率１０％以下、平行透過率１．０％以下であることが必要とされる。コアの透明度が上記範囲よりも大きくなると、ボール全体の透明の度合いが大きくなり、色合いが悪くなる。コアの全透過率は０％超であることが好ましく、上限値としては、好ましくは８％以下、より好ましくは６％以下である。また、平行透過率は、好ましくは０％以上、上限として、好ましくは０．４％以下、より好ましくは０．０６％以下である。上記の「全透過率」及び「平行透過率」は、ＪＩＳ  Ｋ７１０５（１９８１年）での標準規格に従って算出される。
【００２５】
（ｉｉｉ）の条件について
ＪＩＳ  Ｚ８７２９に基づくＬ*ａ*ｂ*表示法によって表したとき、コアの明度Ｌ*値が８２以上であることが必要され、好ましくは８４以上、より好ましくは８６以上であり、上限値としては、好ましくは９８以下、より好ましくは９７以下である。また、コアの（ａ*2＋ｂ*2）1/2で表わされる彩度Ｃについては、特に制限はないが、３０以下であることが好ましく、より好ましくは２０以下、さらに好ましくは１０以下である。コアが白色に近い方がボールとしてのＬ*値が大きくなり明るい色となるので、コアが白色であることが好適である。
【００２６】
（ｉｖ）の条件について
ボールの明度Ｌ*値が５０以上であることが必要され、好ましくは５２以上、より好ましくは５４以上であり、上限値としては、好ましくは９５以下、より好ましくは９０以下である。これは、ボールの視認性、鮮やかさ及び高級感を保つために必要な条件である。
【００２７】
（ｖ）の条件について
ボールの明度Ｌ*値≦コアの明度Ｌ*値であることが必要される。ボールに透明感や明るさを出すためには、コアのＬ*値を大きくする必要があるからである。コアのＬ*値とボールのＬ*値との差は１以上であることが好ましく、より好ましくは５以上、さらに好ましくは１０以上である。
【００２８】
（ｖｉ）の条件について
カバーの厚さが０．１〜２．１ｍｍの範囲で比較的薄く形成されるものである。低コストを実現するにはカバーゲージを薄くする必要がある。その理由は、低コストを実現するにはカバーゲージを薄くする必要があるからである。カバーの厚さは、０．１ｍｍ以上、好ましくは０．２ｍｍ以上、より好ましくは０．３ｍｍ以上であり、上限値としては、２．１ｍｍ以下、好ましくは１．８ｍｍ以下、より好ましくは１．４ｍｍ以下である。カバーが上記範囲よりも厚すぎると、カバーの透明感が失われるおそれがある。
【００２９】
（ｖｉｉ）の条件について
カバー透明度が、全透過率５０％以上、平行透過率１．０％以上であることが必要とされる。これは、高級感を持たせるために、カバー全体を少し透明に仕上げ、透きとおった色調とすることが必要であるからである。また、コアの明るさを引き立たせることができるからである。カバーの全透過率は、好ましくは５２％以上、より好ましくは５４％以上であり、上限値としては、好ましくは１００％以下である。
【００３０】
（ｖｉｉｉ）の条件について
カバーのＪＩＳ  Ｋ７１０５（１９８１年）に基づくヘーズ（Ｈ）が９８％以下であることが必要とされる。カバー層の色調において曇り度合いを抑えることにより、ボール全体が透きとおった色合いとなり、高級感が増すことにつながるからである。ここで、上記のヘーズ（Ｈ）とは、プラスチックの光化学的性能試験法として、ＪＩＳ  Ｋ７１０５（１９８１年）規格に規定されるヘーズ（曇価）を意味し、下記の通りに算出される。
ヘーズ（Ｈ）＝Ｔd／Ｔt×１００（％）
（Ｔt：全光線透過率、Ｔd：拡散透過率）
本発明において、カバーのヘイズ（Ｈ）については、好ましくは３０％以上９８％以下、より好ましくは９５％以下であり、また、カバーの拡散透過率（Ｔd）については、好ましくは１０以上９０以下、より好ましくは２０以上８０以下とすることができる。
【００３１】
本発明に使用されるコアは、１，４−シスポリブタジエン等の公知のゴム材料を基材とし、これに、不飽和カルボン酸及びその金属塩等の共架橋剤や、酸化亜鉛，硫酸バリウム等の無機充填剤，ジクミルパーオキサイドや１，１−ビス（ｔ−ブチルパーオキシ）シクロヘキサン等の有機過酸化物等を配合したゴム組成物を加硫することにより得ることができる。本発明においては、コア直径は特に制限はない。また、コアの色調については特に制限はない。
【００３２】
本発明に使用されるカバーの材料としては、熱可塑性樹脂又は熱可塑性エラストマー等の樹脂材料を主材として形成されるものであり、各種の顔料や染料を適宜量配合することにより本発明の効果を実現し得る。
【００３３】
ここで、カバーに配合される顔料又は染料としては、特に制限はないが、例えば、集光染料（ピンク系）、ソルベントイエロー（染料）、ソルベントオレンジ（染料）、アンスラキノン（染料）、フタロシアニン（染料）、蛍光顔料（イエロー系）、蛍光顔料（ピンク系）及び蛍光顔料（オレンジ系）などが挙げられ、公知の市販品を使用することができる。
【００３４】
カバーへの顔料又は染料の添加量は、基材樹脂１００質量部に対して０．００１〜０．４質量部配合することが好ましい。上記の範囲で顔料又は染料の添加量を抑えることにより、ボール全体の耐変色性を向上させることができる。
【００３５】
カバーに含まれる上記染料として、青色系染料が用いられることが好ましい。この場合、その添加量は、基材樹脂１００質量部に対して０．１質量部以下であり、かつカバー表面の色彩につき、Ｌ*値が５０以上、ａ*値が−２０〜２０、ｂ*値が−２０以下であることが好ましい。特に、Ｌ*値については、好ましくは５３以上、より好ましくは５５以上であり、上限値としては、好ましくは９０以下、より好ましくは８５以下、さらに好ましくは８０以下である。ゴルフ場の芝の色は、夏は緑、冬は黄色であり、緑・黄色に対してａ*軸・ｂ*軸の反対に位置する青系のボールが最も見つけやすいからである。また、気持ちを落ち着かせる効果がブルーにはあることが一般的に知られているからである。
【００３６】
また、カバーに染料を配合する場合、該染料の拡散材として、炭酸カルシウムを採用することが好ましく、その場合、その配合量が基材樹脂１００質量部に対して１．０質量部以上とすることが好ましい。これは、炭酸カルシウムは酸化チタンに比べて屈折率が低いため、カバー全体の透明度が増すからである。その配合量として、より好ましくは１．３質量部以上、さらに好ましくは１．５質量部以上であり、上限値として、好ましくは３質量部以下、より好ましくは２．８質量部以下、さらに好ましくは２．６質量部以下である。
【００３７】
通常、ボール表面には、多数のディンプルが形成される。本発明では、ボール表面に形成されるディンプルの個数については、特に制限はないが、好ましくは２５０個以上３３０個以下であり、また、ボール表面に形成されるディンプルの表面占有率（ＳＲ）は、特に制限はないが、好ましくは８０％以上、より好ましくは９０％以上であり、上限値としては、好ましくは９８％以下、より好ましくは９５％以下である。その理由は、ディンプルの個数及び表面占有率を上記範囲とすることにより、ボール表面の土手部（陸部）が相対的に少なくなり、その方がより透明感が出て高級感が増すからである。
【００３８】
カバーの表面には塗料による塗装を施すことができる。クリア塗装を使用する場合は、２液硬化型ウレタン塗料を使用することが好ましい。２液硬化型ウレタン塗料は、水酸基をもつポリオール成分とイソシアネート基を持つポリイソシアネート成分からなる。
【００３９】
ポリオールとしては、ウレタン，ポリエステル，アクリル樹脂等が主として用いられるが、必要に応じてエポキシ樹脂等の他の樹脂を使用することができる。一方、ポリイソシアネートとしては、ＴＤＩ，ＭＤＩ，ＨＤＩ，ＩＰＤＩ，ＮＤＩ，ＰＤＩ，ＸＤＩ，ＨＸＤＩを単一又は複数用いて変性されるものであり、一般的には、アダクト体，ビュレット体，イソシアヌレート体の形をとり得る。
【００４０】
本発明における塗料は、上述したベース樹脂にパール顔料を含有した組成物を使用する。この場合には、基材樹脂１００質量部に対して蛍光増白剤を０．０５〜０．５質量部、パール顔料を質量比で０．１〜０．６質量部の範囲で使用し、かつ蛍光増白剤／パール顔料の配合割合が０．０８〜５．０となるように調製することが好ましい。パール顔料の添加量が多すぎると，塗装の作業性が極端に低下したり、ボールとしての反発が低下したり、塗装が剥離する要因となり得る。また、ボールに明るさと輝きを引き出すためには、蛍光増白剤とパール顔料との比率を調整することは重要である。蛍光増白剤とパール顔料との添加量が適切でないときには、ボールの適切な明るさが失われてしまうおそれがあり、その結果、本発明の効果が得られなくなる場合がある。
【００４１】
また、パール顔料は、大別すると、金属酸化物被覆雲母，塩基性炭酸鉛，酸塩化ビスマス，天然魚燐箔に分類されるが、無毒で化学的安定性に最も優れている点から、金属酸化物被覆雲母を選択することが好ましい。この金属酸化物としては、一般には、二酸化チタンや酸化鉄が多く用いられており、その被覆率（被覆層の厚み）を変えることにより、様々な色彩や干渉作用を得ることができる。これら顔料の粒径は大きいほど光輝性が得られる。しかし、顔料の粒径は大きいほど光輝性沈降し易くなるので、適切な粒径を有する顔料を選択することが望まれる。
【００４２】
上記のようなパール顔料を含有した塗料にて、塗装されたゴルフボールは様々な角度に光を反射させることができるため、高級感が増す。また、太陽光を十分に反射するためよりゴルフボールを見つけ易くすることができる。
【００４３】
上記塗料による塗装の膜厚は、好ましくは５μｍ以上、さらに好ましくは１０μｍ以上であり、また、上限としては、好ましくは２０μｍ以下、より好ましくは１６μｍ以下である。塗装が薄すぎると、塗料の耐久性を損なう要因となるおそれがある。逆に、塗装の膜厚が厚すぎると、ボールの反発性が低下して飛距離が出なくなると共に、塗料の剥離が生じやすくなり、その結果、繰り返し打撃による耐久性が低下することがある。
【００４４】
塗装方法は、公知に使用されている方法を用いることができる。例えば、針台の針先にボールを載せた状態でスプレーによりボール全体を各種の塗料により塗装することができる。
【００４５】
本発明のゴルフボールは、競技用としてゴルフ規則に従うものとすることができ、直径４２．６７ｍｍ以上、重さ４５．９３ｇ以下に形成することができる。
【００４６】
本発明の製造方法については、ポリブタジエン等を主体とするゴム組成物を公知の加硫条件により加硫してゴム架橋成形物（コア）を製造し、次いで、射出成形等の公知の方法により、コアの周囲にカバーを形成してツーピースソリッドゴルフボールを製造することができる。なお、通常、ボール表面にはディンプルが多数形成されるため、最外層であるカバー材料の射出成型と同時に、金型キャビティーの内壁面に多数形成された凸部によりディンプルが形成されることになる。
【実施例】
【００４７】
以下、実施例と比較例を示し、本発明を具体的に説明するが、本発明は下記の実施例に制限されるものではない。
【００４８】
〔実施例１〜３，比較例１〜７〕
表１に示した配合からなる実施例及び比較例用のゴム組成物を調製し、ニーダー又はロールにて混練りした後、所定の加硫条件にてコアを作成した。次に、コアの周囲に表２に示すカバー材料を射出成形用金型により射出成形し、実施例及び比較例のツーピース（２層構造）のカラーゴルフボールを作成した。なお、表１、２中のコア配合及び樹脂混合材料の配合の数字は質量部を表している。
【００４９】
パール塗装
基材樹脂（２液硬化型ウレタン）１００質量部に対して、パール顔料（「Ｘｉｒａｌｌｉｃ  Ｔ６０−１０ＷＮＴ  Ｃｒｙｓｔａｌ  Ｓｉｌｖｅｒ」（メルク株式会社製、粒度分布：５〜３０μｍ）０．４質量部及び蛍光増白剤（「Ｈａｋｋｏｌ  ＰＹ−１８００」（Ｈａｋｋｏｌ  Ｃｈｅｍｉｃａｌ  社製）０．１質量部を配合した組成物
クリア塗装
基材樹脂（２液硬化型ウレタン）１００質量部に対して、蛍光増白剤（「Ｈａｋｋｏｌ  ＰＹ−１８００」（Ｈａｋｋｏｌ  Ｃｈｅｍｉｃａｌ  社製）０．１質量部を配合した組成物
【００５０】
【表１】
2012035037.tif 000003
【００５１】
上記ゴムの加硫方法は、１５５℃，１５分の条件で実施され、上記「過酸化物」は、１，１−ジ（ｔ−ブチルパーキシ）シクロヘキサンとシリカとの混合物、商品名「パーヘキサＣ−４０」（日脂社製）、上記「老化防止剤」は、「ノクラックＮＳ−６」（大内新興化学工業社製）である。
【００５２】
【表２】
2012035037.tif 000004
【００５３】
ＨＩＭＩＬＡＮ  １５５７
三井・デュポンポリケミカル社製  亜鉛中和−エチレン−メタクリル酸共重合体
ＨＩＭＩＬＡＮ  １８５５
三井・デュポンポリケミカル社製  亜鉛中和−エチレン−メタクリル酸−アクリル酸エステル共重合体
ＨＩＭＩＬＡＮ  １６０５
三井・デュポンポリケミカル社製  ナトリウム中和−エチレン−メタクリル酸共重合体
ＨＩＭＩＬＡＮ  １７０６
三井・デュポンポリケミカル社製  亜鉛中和−エチレン−メタクリル酸共重合体
ステアリン酸マグネシウム
日油社製  商品名「マグネシウムステアレートＧ」
酸化マグネシウム
協和化学工業社製  酸化マグネシウム
酸化チタン
石原産業社製  商品名「タイペークＲ５５０」
【００５４】
【表３】
2012035037.tif 000005
【００５５】
【表４】
2012035037.tif 000006
【００５６】
得られた各実施例及び比較例におけるコア、カバー及びゴルフボールの見た目の物性について下記の基準に従って評価し、その評価を表３、４に併記した。
【００５７】
全透過率及び平行透過率
光透過率測定機「ＴＵＲＢＩＤＩＭＥＴＥＲ  ＮＤＨ５０００Ｗ」（日本電色工業製）を用いて測定し、ＪＩＳ  Ｋ７１０５に基づき全透過率及び平行透過率を求めた。全透過率・平行透過率の値が大きいほど光を通しやすく、即ち、透明度が大きいことを示す。逆に、小さいほど光を通し難く、即ち、透明度が小さいことを示す。
Ｈａｚｅ・拡散透過率については、値が小さいほど濁り、光の拡散が少なく透明度を有することを意味する。
【００５８】
色差ΔＥ*
色差計（型式ＳＣ−Ｐ、スガ試験機株式会社製）を用いて測定し、ＪＩＳ  Ｚ８７２９のＬ*ａ*ｂ*表色に基づき、色差ΔＥ*を求めた。値が大きいほど色差が大きく、値が小さいほど色差が小さいことを示している。
【００５９】
耐変色性
ボールを水銀灯で２４ｈ照射して紫外線による変色度合いを観察し、下記の基準により評価した。
○：ほとんど変色なし
△：少し変色する
×：大きく変色する
【００６０】
高級感
上級ゴルフプレイヤー１０名により下記の基準に従い官能評価した。
◎：１０人中８人以上が「高級感あり」と感じた
○：１０人中５〜７人が「高級感あり」と感じた
△：１０人中３〜４人が「高級感あり」と感じた
×：１０人中２人以下が「高級感あり」と感じた
【００６１】
芝上での見やすさ
上級ゴルフプレイヤー１０名により下記の基準に従い官能評価した。
◎：１０人中８人以上が「芝上での見やすい」と感じた
○：１０人中５〜７人が「芝上での見やすい」と感じた
△：１０人中３〜４人が「芝上での見やすい」と感じた
×：１０人中２人以下が「芝上での見やすい」と感じた
【００６２】
表３、表４から各比較例は本発明（実施例）よりも下記の点で劣る。
比較例１、２、３では、パール塗装がないために、高級感が十分でない。
比較例４、５、６では、カバーの透明度が小さいために、ボールの耐変色性、高級感が悪くなる。また、カバーのＨＡＺＥが大きいため、透明感がなくなり、高級感に劣る。
比較例７では、コアとボールとの色差ΔＥ*が３０以下であり、ボールに高級感がなく、芝上での見やすさも十分ではない。
【００６３】
また、実施例１のボール構造に、様々なタイプのディンプル模様を施して、カバーの有する透明感を調べた。これらのディンプルパターンＮｏ．１〜Ｎｏ．７を表５及び図２〜図８に示す。各々のディンプル模様は、カバー樹脂材料の射出成形と同時にカバー表面に形成される。
【００６４】
【表５】
2012035037.tif 000007
【００６５】
ディンプル部の比率（ＳＲ）
ディンプルの縁に囲まれた平面の面縁で定義されるディンプル面積の合計が、ディンプルが存在しないと仮定したボール球面積に占める比率。
【００６６】
カバーの有する透明感について評価した。上級ゴルフプレイヤー１０名による官能評価を行ったところ、８名以上が「透明感」があると評価したのは図２のディンプルパターンであり、次いで、５〜７名が「透明感」があると評価したのは図３、４、５のディンプルパターンであり、次いで、３〜４名が「透明感」があると評価したのは図６のディンプルパターン、２名以下が「透明感」があると評価したのは図７、８のディンプルパターンである。
【符号の説明】
【００６７】
１  コア
２  カバー
Ｄ  ディンプル
Ｇ  ゴルフボール
【図１】
2012035037.tif 000008
【図２】
2012035037.tif 000009
【図３】
2012035037.tif 000010
【図４】
2012035037.tif 000011
【図５】
2012035037.tif 000012
【図６】
2012035037.tif 000013
【図７】
2012035037.tif 000014
【図８】
2012035037.tif 000015